(57)【要約】      （修正有）【課題】産業用ファブリック、ベルト、またはスリーブの表面凹凸の防止。【解決手段】産業用ファブリック、ベルト、またはスリーブは、産業用ストラップ材またはリボン材のようなポリマー材料のストリップをらせん状に巻回し、ストリップ材の隣接する辺を超音波溶着またはレーザ溶着の技法を使用して接合することによって製造される。ファブリック、ベルト、またはスリーブは、空気および／または水に透過性とするために次いで適当な技法を使用して穿孔されてよい。【選択図】図１
2019135100.tif 000002
【特許請求の範囲】
【請求項１】
１つまたは複数のらせん状に巻回されたポリマー材料のストリップを備え、前記１つまたは複数のポリマー材料のストリップが産業用ストラップ材またはリボン材である、産業用ファブリック、ベルト、またはスリーブ。
【請求項２】
前記ファブリック、ベルト、またはスリーブが、形成ファブリック、プレスファブリック、乾燥ファブリック、通風乾燥（ＴＡＤ）ファブリック、シュープレスベルトもしくはトランスファベルトもしくはカレンダベルト、エアレイ工程、メルトブロー工程、スパンボンド工程、もしくは水流絡合工程で使用される処理ベルト、シートトランスファベルト、ロングニッププレス（ＬＮＰ）ベルトもしくはカレンダベルト、コルゲータベルト、サンフォライズ加工ベルト、なめし加工ベルト、パルプ形成ベルトもしくはパルププレスベルト、ダブルニップシックナー（ＤＮＴ）脱インキ機械上の脱水ベルト、またはスラッジ脱水ベルトにおいて使用するための基材である、請求項１に記載のファブリック、ベルト、またはスリーブ。
【請求項３】
前記産業用ストラップ材またはリボン材が０．３０ｍｍ以上の厚さ、および１０ｍｍ以上の幅を有する、請求項１に記載のファブリック、ベルト、またはスリーブ。
【請求項４】
前記ファブリック、ベルト、またはスリーブが空気および／もしくは水に対して透過性または不透過性である、請求項１に記載のファブリック、ベルト、またはスリーブ。
【請求項５】
前記ファブリック、ベルト、またはスリーブが空気および／または水に対して透過性であり、前記ファブリック、ベルト、またはスリーブ内の貫通した空洞もしくは穴が機械的または熱的な手段を使用して作り出される、請求項４に記載のファブリック、ベルトまたはスリーブ。
【請求項６】
前記貫通した空洞または穴が所定の大きさ、形状、または配向で形成される、請求項５に記載のファブリック、ベルト、またはスリーブ。
【請求項７】
前記貫通した空洞または穴が０．００５インチから０．０１インチ以上の範囲の呼び径を有する、請求項６に記載のファブリック、ベルト、またはスリーブ。
【請求項８】
織布材料もしくは不織布材料、ＭＤもしくはＣＤ糸アレイ、前記ファブリックの幅よりも小さい幅を有するらせん状に巻回された織布材料のストリップ、繊維状ウェブ、フィルム、またはこれらの組み合わせの１つあるいは複数の層をさらに備える、請求項１に記載のファブリック、ベルト、またはスリーブ。
【請求項９】
前記ファブリック、ベルト、またはスリーブが一方または両方の表面にテクスチャを有する、請求項１に記載のファブリック、ベルト、またはスリーブ。
【請求項１０】
前記テクスチャがサンディング、グレービング、エンボス加工、またはエッチングによって設けられる、請求項９に記載のファブリック、ベルト、またはスリーブ。
【請求項１１】
前記ファブリック、ベルト、またはスリーブの一方もしくは両方の表面が滑らかである、請求項１に記載のファブリック、ベルト、またはスリーブ。
【請求項１２】
前記ファブリック、ベルト、またはスリーブが、互いに反対方向に、またはＭＤ方向に反対にらせん状に巻回されたストラップ材の少なくとも２つの層を備える、請求項１に記載のファブリック、ベルト、またはスリーブ。
【請求項１３】
前記ファブリック、ベルト、またはスリーブの一方側もしくは両側に機能性の被覆をさらに備える、請求項１に記載のファブリック、ベルト、またはスリーブ。
【請求項１４】
前記１つまたは複数の層が、前記ファブリック、ベルト、またはスリーブの一方側もしくは両側に、あるいはストラップ材の２つの層の間に設けられる、請求項８に記載のファブリック、ベルト、またはスリーブ。
【請求項１５】
隣接するポリマー材料のストリップが機械的に組み合わされる、請求項１に記載のファブリック、ベルト、またはスリーブ。
【請求項１６】
前記機能性の被覆がその上部表面上にテクスチャを有する、請求項１３に記載のファブリック、ベルト、またはスリーブ。
【請求項１７】
前記産業用ストラップ材またはリボン材が、繊維、糸、モノフィラメント、およびマルチフィラメント糸から成るグループから選択された、ファブリック、スリーブ、またはベルトのＭＤ方向に配向された補強材を含む、請求項１に記載のファブリック、ベルト、またはスリーブ。
【請求項１８】
前記繊維、糸、モノフィラメント、およびマルチフィラメント糸がアラミド、熱可塑性ポリマー、熱硬化性ポリマー、ガラス、炭素、および鋼から成るグループから選択された材料で作成される、請求項１７に記載のファブリック、ベルト、またはスリーブ。
【請求項１９】
複数のロールの周りに１つまたは複数のポリマー材料のストリップをらせん状に巻回するステップであって、前記１つまたは複数のポリマー材料のストリップが産業用ストラップ材またはリボン材である巻回するステップと、所定の技法を使用して隣接するストリップ材の縁部を接合するステップと、を含む、産業用ファブリック、ベルト、またはスリーブを形成するための方法。
【請求項２０】
前記所定の技法がレーザ溶着、赤外線溶着、または超音波溶着である、請求項１９に記載の方法。
【請求項２１】
前記産業用ストラップ材またはリボン材が０．３０ｍｍ以上の厚さ、および１０ｍｍ以上の幅を有する、請求項１９に記載の方法。
【請求項２２】
前記ファブリック、ベルト、またはスリーブが空気および／もしくは水に対して透過性または不透過性とされる、請求項１９に記載の方法。
【請求項２３】
前記ファブリック、ベルト、またはスリーブが、機械的または熱的な手段を使用して前記ファブリック、ベルト、またはスリーブに貫通した空洞または穴を作り出すことによって、空気および／または水に対して透過性とされる、請求項１９に記載の方法。
【請求項２４】
前記貫通した空洞または穴が所定の大きさ、形状、または配向で形成される、請求項２３に記載の方法。
【請求項２５】
前記貫通した空洞または穴が０．００５インチから０．０１インチ以上の範囲の呼び径を有する、請求項２４に記載の方法。
【請求項２６】
前記ファブリック、ベルト、またはスリーブの上側表面もしくは下側表面に、織布材料もしくは不織布材料、ＭＤ糸アレイもしくはＣＤ糸アレイ、前記ファブリックの幅よりも小さい幅を有するらせん状に巻回された織布材料のストリップ、繊維状ウェブ、フィルム、またはこれらの組み合わせの１つあるいは複数の層を適用するステップをさらに含む、請求項１９に記載の方法。
【請求項２７】
隣接するポリマー材料のストリップが機械的に組み合わされる、請求項１９に記載の方法。
【請求項２８】
前記ファブリック、ベルト、またはスリーブの一方もしくは両方の表面にテクスチャが設けられる、請求項１９に記載の方法。
【請求項２９】
前記テクスチャがサンディング、グレービング、エンボス加工、またはエッチングによって設けられる、請求項２８に記載の方法。
【請求項３０】
前記ファブリック、ベルト、またはスリーブの一方もしくは両方の表面が滑らかである、請求項１９に記載の方法。
【請求項３１】
前記ファブリック、ベルト、またはスリーブが、互いに反対方向にまたはＭＤ方向に反対にらせん状に巻回されたストラップ材の少なくとも２つの層を備える、請求項１９に記載の方法。
【請求項３２】
前記ファブリック、ベルト、またはスリーブの一方側もしくは両側に機能性の被覆を被覆するステップをさらに含む、請求項１９に記載の方法。
【請求項３３】
前記１つまたは複数の層が、前記ファブリック、ベルト、またはスリーブの一方側もしくは両側に、あるいはストラップ材の２つの層の間に設けられる、請求項２６に記載の方法。
【請求項３４】
前記機能性の被覆にテクスチャを設けるステップをさらに含む、請求項３２に記載の方法。
【請求項３５】
前記産業用ストラップ材またはリボン材を、繊維、糸、モノフィラメント、またはマルチフィラメント糸を用いて、ファブリック、スリーブ、またはベルトのＭＤ方向に補強するステップをさらに含む、請求項１９に記載の方法。
【請求項３６】
前記繊維、糸、モノフィラメント、またはマルチフィラメント糸がアラミド、熱可塑性ポリマー、熱硬化性ポリマー、ガラス、炭素、および鋼から成るグループから選択される材料で作成される、請求項３５に記載の方法。
【発明の詳細な説明】
【技術分野】
【０００１】
［関連出願の相互参照］
本出願は、２００９年９月２９日に出願された米国仮特許出願第６１／２４６，８１２号、２００９年９月２９日に出願された米国仮特許出願第６１／２４６，８０１号、２００９年１月２７日に出願された米国仮特許出願第６１／１４７，６３７号、および２００８年１２月１２日に出願された米国仮特許出願第６１／１２１，９９８号の優先権を主張する、２００９年１２月１０日に出願された米国特許出願公開第１２／６３５，４５８号の一部継続出願である。
【０００２】
［参照による組み込み］
本明細書で言及する特許、特許出願、文書、参考文献、任意の製品に関する製造者の指示書、説明書、製品仕様書および製品シートのすべては、参照によって本明細書に組み込まれ、本発明の実施において使用できる。
【０００３】
本発明は製紙技術に関する。より詳細には、本発明は製紙機用ファブリック、すなわち、形成ファブリック、プレスファブリック、乾燥ファブリック、および通風乾燥（ＴＡＤ）ファブリックに関し、これらは製紙機械において、その上で紙が製造される製紙機械布としても知られる。また、本発明はシュープレスベルトまたはトランスファベルトまたはカレンダベルト用の基材としても使用でき、これらはいずれも製紙機械でも使用可能である。さらに、本発明は、材料を脱水するために産業用ベルトが使用される他の産業環境において適用できる。さらに、本発明は、エアレイ方式、メルトブロー方式、スパンボンド方式、および水流絡合方式のような不織布の製造に使用されるベルトおよび／またはスリーブとして使用することができる。
【背景技術】
【０００４】
製紙工程では、繊維状スラリー、すなわちセルロース繊維の水性分散液を、製紙機械の形成区間内を移動する形成ファブリックの上に堆積させることによってセルロース系の繊維状ウェブが形成される。形成ファブリックを通してスラリーから大量の水が排出され、セルロース系の繊維状ウェブが形成ファブリックの表面上に残される。
【０００５】
新たに形成されたセルロース系の繊維状ウェブは形成区間から、一連のプレスニップを含むプレス区間へと進む。セルロース系の繊維状ウェブは、プレスファブリックに支持されて、または多くの場合には２つのそのようなプレスファブリックの間に支持されて、プレスニップを通過する。プレスニップにおいて、セルロース系の繊維状ウェブは圧縮力を受け、この圧縮力によってそこから水が搾出され、またウェブ中のセルロース繊維が互いに付着されてセルロース系の繊維状ウェブが紙シートとなる。水は１つまたは複数のプレスファブリックによって受け入れられ、理想的には、紙シートには戻らない。
【０００６】
紙シートは最終的には、一連の回転乾燥ドラムまたはシリンダが少なくとも１つある乾燥区間へと進み、これらのドラムまたはシリンダは、蒸気によって内部を加熱される。新たに形成された紙シートは乾燥ファブリックによって一連のドラムの周りを順次蛇行する経路で導かれ、乾燥ファブリックは紙シートをドラムの表面に密接に押し付けて保持する。加熱されたドラムは蒸発を通して紙シートの含水量を望ましいレベルまで減少させる。
【０００７】
製紙機械において形成ファブリック、プレスファブリック、および乾燥ファブリックはすべて無端ループの形態をとり、コンベヤーの様式で機能することは評価されるべきである。紙の製造がかなりの速度で進行する連続的な工程であることをさらに評価するべきである。つまり、繊維状のスラリーは形成区間において形成ファブリックの上に連続的に堆積され、一方、新たに製造された紙シートは乾燥区間から出た後ロール上に連続的に巻回される。
【０００８】
形成ファブリック、プレスファブリック、および乾燥ファブリックの大多数は、その周囲を長手方向に測定した特定の長さおよびその幅を横切る方向に測定した特定の幅を有する無端ループの形態の織布ファブリックであるかまたは少なくとも構成要素として織布ファブリックを含むことも評価されるべきである。製紙機械の構成は幅広く様々であるので、製紙機械布製造業者は、形成ファブリック、プレスファブリック、および乾燥ファブリックを、それらの顧客の製紙機械の形成区間、プレス区間、および乾燥区間の特定の位置に適合させるために要求される寸法に合わせて製造することが要求される。言うまでもなく、このことは製造工程を合理化することを困難にするが、その理由は、通常各ファブリックは注文に合わせて作成しなければならないからである。
【０００９】
さらに、ファブリックの一方向に横たわる糸が別の方向に横たわる糸の周りを覆う箇所に形成されるナックルが表面上に位置することにより、織布ファブリックの表面には必然的にある程度凹凸が生じるため、シートのマーク形成が完全にない紙製品を製造することは困難である。
【００１０】
先行技術にはこれらの問題を解決するためのいくつかの試みが含まれる。たとえば、Ｂｅａｕｍｏｎｔらの米国特許第３，３２３，２２６号は、１つまたは複数のポリエステルフィルムの層を備える合成繊維の乾燥ベルトに関する。ベルトを貫通する穿孔が機械的なパンチングによって形成される。Ｂｅｃｋの米国特許第４，４９５，６８０号は、製紙機用ベルトを作成する際に使用されることになる縦糸のみから構成した基礎ファブリックを形成するための方法および装置を示す。本質的に、縦糸は２つの平行なロールの周りにらせん形に巻回される。次に、縦糸のらせん形のアレイに対し、繊維状のバットまたは他の不織布材料を適用し付着させて、横糸のない製紙機用ベルト、すなわち機械横断方向の糸を有さないベルトを提供する。
【００１１】
Ａｌｂｅｒｔの米国特許第４，５３７，６５８号は、細長く、連結した、溝の付いた複数のエレメントから作成された製紙機用ファブリックを示す。細長いエレメントは、一体の舌部によって、またはある細長いエレメントから隣接するエレメントまで延びるピントル接続手段の使用によってのいずれかで、あるものから次のものに連結される。細長いエレメントは、開示された製紙機用ファブリックの機械横断方向に延び、平坦で平行な上部表面および底部表面を有する。
【００１２】
Ａｌｂｅｒｔの米国特許第４，５４１，８９５号は、ファブリックまたはベルトを形作るように１つに積層された複数の不織布シートから構成される、製紙機用ファブリックを記載している。不織布シートは、レーザ穴あけによって穿孔されている。そのようなシートは、配向されていないポリマー材料から構成され、それを製紙の用途に必要とされる繊度で製造すると、製紙機械上で無端ベルトとして作動するのに充分な寸法安定性を欠くと考えられる。
【００１３】
Ｓｔｅｃｈの米国特許第４，８４２，９０５号は、モザイク式の製紙機用ファブリックおよびそのファブリックを作成するためのエレメントを示す。エレメントは、雌部材または凹部部材と組み合う雄部材または凸部部材を有するように形成される。製紙機用ファブリックはモザイク式の複数のエレメントを備え、それらは相互に接続されて所望の長さおよび幅のモザイクを作出している。
【００１４】
Ｒｏｍａｎｓｋｉの米国特許第６，２９０，８１８号は、穿孔可能な延伸フィルムの無端チューブから基礎ファブリックが作成されたシュープレスベルトを示す。
【００１５】
Ｈａｎｓｅｎの米国特許第６，６３０，２２３号は、ある形状（断面が非円形）のモノフィラメントを複数らせん状に巻回して作成された産業用ベルトを示し、このモノフィラメントは、隣接する巻きの側部同士が互いに当接し、適当な手段によって互いに固着される。
【００１６】
Ｈａｎｓｅｎの米国特許第６，９８９，０８０号は、原料からなるらせん状に巻回されたＭＤ基礎層の上に、同様のまたは同様でない原料からなるＣＤ層を重ね、適当な手段で１つにして作成された、不織布の製紙機用ファブリックを示す。
【００１７】
Ｓａｙｅｒｓの米国特許出願公開第２００７／０１３４４６７（Ａ１）号は、フィルム材料からなる一連の層を積層する工程と、積層体に穿孔を切り開けて小孔のあるファブリックを提供する工程とを含む方法を提供する。
【００１８】
現代の製紙機械のファブリックは、幅が５フィートから３３フィート超、長さが４０フィートから４００フィート超、重量が約１００ポンドから３，０００ポンド超でありうる。これらのファブリックは摩耗し、交換が必要である。ファブリックの交換には多くの場合、機械の稼働を止めること、摩耗したファブリックを取り去ること、ファブリックを取り付けるための準備をすること、および新しいファブリックを取り付けることが含まれる。多くのファブリックは無端であるが、今日使用されるファブリックの多くは機械上で継ぎ合わせ可能である。ファブリックの取り付けには、ファブリックの本体を機械上に引いてくることおよびファブリックの端部を接合して無端ベルトを形成することが含まれる。
【００１９】
様々な長さおよび幅のファブリックをより速くかつ効率的に製造するというこの要求に応えて、ファブリックは近年ではらせん巻回技法を使用して製造されており、この技法は、本発明の出願人に譲渡されたＲｅｘｆｅｌｔらの米国特許第５，３６０，６５６号（以下、「‘６５６特許」）に開示されており、その教示は参照によって本明細書に組み込まれる。
【００２０】
‘６５６特許は、ステープル繊維材料の１つまたは複数の層が中に縫いこまれた基礎ファブリックを備えるファブリックを示している。基礎ファブリックは、織布ファブリックのらせん状に巻回されたストリップから構成される少なくとも１つの層を備え、このストリップの幅は基礎ファブリックの幅よりも小さい。基礎ファブリックは、長手方向、すなわち機械方向において、無端である。らせん状に巻回されたストリップの長さ方向の糸が、ファブリックの長手方向と角度を成す。織布ファブリックのストリップは、製紙機械布の製造で通常使用されるものよりも幅の狭い織機上で、パイルなしの織りにすることができる。
【発明の概要】
【発明が解決しようとする課題】
【００２１】
本発明は、これらの先行技術の特許／特許出願によって対処された問題への代替の解決法を提供する。
【課題を解決するための手段】
【００２２】
したがって、本発明の一実施形態は、製紙機械の形成区間、プレス区間、および通風乾燥（ＴＡＤ）を含む乾燥区間のための、産業用ファブリックまたはベルトである。本発明のファブリックまたはベルトは、シートトランスファベルト、ロングニッププレス（ＬＮＰ）ベルトもしくはカレンダベルト、またはコルゲータベルトのような他の産業工程のベルトとしても使用できる。ファブリックは、たとえばサンフォライズ加工ベルトまたはなめし加工ベルトのような繊維品の仕上げ用ベルトの一部としても使用できる。さらに、本発明のファブリックは、材料を脱水するために産業用ベルトが使用される他の産業環境において使用できる。たとえば、ファブリックは、パルプ形成ベルトもしくはパルププレスベルトにおいて、ダブルニップシックナー（ＤＮＴ）脱インキ機械上の脱水ベルトのような、脱インキ工程中リサイクル紙を脱水するために使用されるベルトにおいて、またはスラッジ脱水ベルトにおいて使用できる。進歩性のあるファブリックは、エアレイ方式、スパンボンド方式、メルトブロー方式、もしくは水流絡合方式のような工程による不織布の製造に使用されるベルトおよび／またはスリーブにおいても使用することができる。ベルトおよび／またはスリーブは無端ループの形態であり、内側表面および外側表面を有する。
【００２３】
例示的な実施形態では、無端ベルトは、２つのロールの周りに隣り合って当接する様式でらせん巻回されたストリップ材から形成される。ストリップは適当な方法で互いにしっかりと付着されて、特定の使用にとっての所望の長さおよび幅で無端のループを形成する。スリーブの場合、その上でスリーブが使用されることになるドラムのおよその直径の大きさおよびＣＤ長さである、単一のロールまたはマンドレルの表面の周りに、ストリップが巻回されてよい。使用されるストリップ材は通常、産業用ストラップ材として使用される。ストラップ材、特に可塑性のストラップ材は、通常は対象物を一緒に固定または挟持するために使用される比較的薄い可塑性の帯と定義される。驚くべきことに、この種類の可塑性材料は進歩性のあるベルトを形成するための材料ストリップとなるのに適した特性を有することが発見された。
【００２４】
（可塑性の）ストラップ材とモノフィラメントとの間の定義の違いは大きさ、形状、および用途に関連している。ストラップ材とモノフィラメントとはいずれも、押し出し、単軸配向、および巻き取りという同じ基本ステップを有する押し出し工程によって作成される。モノフィラメントは一般にストラップ材よりも大きさが小さく、通常は丸い形状である。モノフィラメントは釣り糸および製紙機械布を含む産業用ファブリックのような幅広い様々な用途で使用される。ストラップ材は一般にモノフィラメントよりも大きさがはるかに大きく、主軸に沿って基本的に常により幅広であり、したがって、その意図する目的のための長方形の形状である。
【００２５】
押し出しの技術においては可塑性のストラップ材が押し出し工程によって作成されることはよく知られている。またこの工程が押し出し形成された材料の単軸配向を含むこともよく知られている。また単軸配向を使用する２つの基本的な押し出し工程があることもよく知られている。一方の工程は幅広のシートの押し出しおよび配向され、幅広のシートは細長く切断されて個々のストラップとなる。他方の工程は配向される個々のストラップ材の押し出しである。この第２の工程はモノフィラメントを作成する工程と非常によく似ており、このことは両工程のための設備が類似していることから明らかである。
【００２６】
ストラップ材を使用することのモノフィラメントに対する利点は、ファブリックを製造するために必要ならせん巻回の数である。モノフィラメントは通常、それらの最大軸において５ｍｍを超えない糸であると考えられる。製紙機械布および上述のその他の使用のために使用される単軸モノフィラメントの大きさは、それらの最大軸において１．０ｍｍを超えることはほとんどない。使用されるストラップ材は通常、少なくとも幅１０ｍｍであり、幅１００ｍｍを超える場合もある。幅が最大１０００ｍｍのストラップ材も使用しうることが想定される。使用されうるストラップ材の供給業者にはＳｉｇｎｏｄｅのような企業が含まれる。
【００２７】
本発明は、従来のベルトまたはスリーブの代わりに機能する改善されたファブリック、ベルト、またはスリーブを提供し、またその上で製造される紙または不織布製品に体積、外観、テクスチャ、吸水性、強度、および手ざわりなどの所望の物理的特性を付与する。
【００２８】
限定するものではないが、先行技術の織布ファブリックに対して改善された繊維の支持および取り外し（取り残しなし）、ならびに基本繊維を捕えるための糸の交差がない結果としての洗浄の容易さのような、他の利点が提供される。ベルト／スリーブが表面テクスチャを有する場合、より効果的なパターン形成／テクスチャが紙／不織布に転移され、またこの結果より良い体積／吸水性などの物理的特性がもたらされることにもなる。
【００２９】
さらに別の利点は、引っ張り係数に対する厚さである。たとえば、先行技術のポリエステル（ＰＥＴ）フィルムは長軸（または機械方向すなわちＭＤ）において約３．５ＧＰａの引っ張り係数を有する。ＰＥＴストラップ（またはリボン）材は１０ＧＰａから１２．５ＧＰａの範囲の引っ張り係数を有する。フィルムに関して同じ係数を実現するためには、構造体は３〜３．６倍の厚さでなければならない。
【００３０】
したがって本発明は、１つの例示的な実施形態によれば、らせん巻回されたこれらのリボンから単一層もしく多層の構造体として形成された、ファブリック、ベルト、またはスリーブである。ファブリック、ベルト、またはスリーブは平面上の滑らかな上部表面および底部表面を有する。ファブリック、ベルト、またはスリーブはまた、たとえばサンディング、グレービング、エンボス加工、またはエッチングのような、当技術分野で知られている手段のいずれかを用いて、何らかの様式でテクスチャを施される。ベルトは空気および／または水に対して不透過性とすることができる。ベルトはまた、空気および／または水に対して透過性となりうるように、何らかの機械的または熱的（レーザ）手段によって穿孔することもできる。
【００３１】
別の例示的な実施形態では、リボンは互いに組み合わされた外形を有するように形成される。ベルトはこれらの組み合わされたストリップをらせん状に巻回することによって形成され、隣接するリボンストリップの平行なおよび／または直交する辺を単に当接させるよりも大きな完全性を有すると考えられる。このベルトは空気および／または水に対して不透過性とすることも、穿孔して透過性とすることもできる。
【００３２】
本発明のファブリック、ベルト、またはスリーブは、その一方または両方の表面に機能性の被覆を任意選択で含んでよい。機能性の被覆は平面状で滑らかな上部表面を有してよく、または代替として、たとえばサンディング、グレービング、エンボス加工、またはエッチングのような、当技術分野で知られている手段のいずれかを使用して、何らかの様式でテクスチャを施されてよい。機能性の被覆は、たとえばポリウレタン、ポリエステル、ポリアミド、もしくは任意の他のポリマー樹脂材料、またはさらにはゴムなどの、当業者に知られている材料のいずれかとすることができ、また機能性の被覆は、進歩性のあるファブリック、ベルト、またはスリーブの曲げ疲労への耐性、ひび割れ伝搬特性、もしくは摩耗特性を改善できるナノフィラーのような粒子を任意選択で含んでよい。
【００３３】
本発明のファブリック、ベルト、またはスリーブはまた、形成ファブリック、プレスファブリック、乾燥ファブリック、通風乾燥（ＴＡＤ）ファブリック、シュープレスベルトもしくはトランスファベルトもしくはカレンダベルト、エアレイ工程、メルトブロー工程、スパンボンド工程、もしくは水流絡合工程で使用される処理ベルト、シートトランスファベルト、ロングニッププレス（ＬＮＰ）ベルトもしくはカレンダベルト、コルゲータベルト、サンフォライズ加工ベルト、なめし加工ベルト、パルプ形成ベルトもしくはパルププレスベルト、ダブルニップシックナー（ＤＮＴ）脱インキ機械上の脱水ベルト、またはスラッジ脱水ベルトにおける、補強ベースまたは基材としても使用できる。
【００３４】
上の実施形態はらせん状に巻回されたリボンのストリップの単一の層に関するものであるが、２つ以上の層のベルトを形成する様々な幾何学形状を有するストリップを使用する利点が存在する場合がある。したがって、１つの例示的な実施形態によれば、ベルトは、２つ以上の層が機械的に組み合わされるかまたは当業者に知られている他の手段によって一緒に付着されるようにストリップが形成されうる２つ以上の層を有してよい。ここでも構造体は、空気および／もしくは水に対して不透過性であるかまたは穿孔して透過性とするかのいずれかとすることができる。
【００３５】
別の例示的な実施形態は、ベルトの完全性をさらに改善するために使用される「溶着ストリップ」の概念を使用して形成された多層構造体である。構造体は空気および／もしくは水に対して不透過性であるかまたは穿孔して透過性とすることができる。
【００３６】
ファブリックおよびファブリック構造体という用語が使用されるが、ファブリック、ベルト、コンベヤー、スリーブ、支持部材、およびファブリック構造体は、本発明の構造体を説明するために入れ替え可能に使用される。同様に、ストラップ材、リボン、ストリップ材、および材料ストリップという用語は、説明の全体を通して入れ替え可能に使用される。
【００３７】
本発明を特徴付ける様々な新規な特徴が、本開示に添付されその一部を形成する特許請求の範囲において詳しく指摘される。本発明、その運用上の利点、およびその使用によって得られる具体的な対象物をより良く理解するために、本発明の好ましいが非限定的である実施形態が、対応する構成要素が同じ参照符号によって識別される付随する図面において例示される、付随する説明的事項を参照する。
【００３８】
本開示における「備えている」および「備える」という用語は、「含んでいる」および「含む」を意味することができ、または米国特許法で「備えている」もしくは「備える」という用語に通常与えられる意味を有することができる。「から本質的に成っている」または「から本質的に成る」という用語は、特許請求の範囲で使用される場合、米国特許法においてこれらに割り当てられた意味を有する。本発明の他の態様は、以下の開示において説明されるか、または以下の開示から明らかである（とともに、本発明の範囲内にある）。
【００３９】
付随する図面は、本発明のさらなる理解を提供するために含められており、本明細書に組み入れられ、本明細書の一部を構成する。本明細書に提示する図面は本発明の様々な実施形態を例示し、説明と併せて本発明の原理を説明する役割を果たす。
【図面の簡単な説明】
【００４０】
【図１】本発明の一態様によるファブリック、ベルト、またはスリーブの斜視図である。
【図２】本発明のファブリック、ベルト、またはスリーブを構築できる方法を例示する図である。
【図３Ａ】進歩性のあるファブリック、ベルト、またはスリーブを製造するために使用されるストリップ材のいくつかの実施形態の幅方向から見た断面図である。
【図３Ｂ】進歩性のあるファブリック、ベルト、またはスリーブを製造するために使用されるストリップ材のいくつかの実施形態の幅方向から見た断面図である。
【図３Ｃ】進歩性のあるファブリック、ベルト、またはスリーブを製造するために使用されるストリップ材のいくつかの実施形態の幅方向から見た断面図である。
【図３Ｄ】進歩性のあるファブリック、ベルト、またはスリーブを製造するために使用されるストリップ材のいくつかの実施形態の幅方向から見た断面図である。
【図３Ｅ】進歩性のあるファブリック、ベルト、またはスリーブを製造するために使用されるストリップ材のいくつかの実施形態の幅方向から見た断面図である。
【図３Ｆ】進歩性のあるファブリック、ベルト、またはスリーブを製造するために使用されるストリップ材のいくつかの実施形態の幅方向から見た断面図である。
【図３Ｇ】進歩性のあるファブリック、ベルト、またはスリーブを製造するために使用されるストリップ材のいくつかの実施形態の幅方向から見た断面図である。
【図３Ｈ】進歩性のあるファブリック、ベルト、またはスリーブを製造するために使用されるストリップ材のいくつかの実施形態の幅方向から見た断面図である。
【図３Ｉ】進歩性のあるファブリック、ベルト、またはスリーブを製造するために使用されるストリップ材のいくつかの実施形態の幅方向から見た断面図である。
【図４Ａ】進歩性のあるファブリック、ベルト、またはスリーブを製造するために使用されるストリップ材のいくつかの実施形態の幅方向から見た断面図である。
【図４Ｂ】進歩性のあるファブリック、ベルト、またはスリーブを製造するために使用されるストリップ材のいくつかの実施形態の幅方向から見た断面図である。
【図４Ｃ】進歩性のあるファブリック、ベルト、またはスリーブを製造するために使用されるストリップ材のいくつかの実施形態の幅方向から見た断面図である。
【図４Ｄ】進歩性のあるファブリック、ベルト、またはスリーブを製造するために使用されるストリップ材のいくつかの実施形態の幅方向から見た断面図である。
【図５Ａ】進歩性のあるファブリック、ベルト、またはスリーブを製造するために使用されるストリップ材のいくつかの実施形態の幅方向から見た断面図である。
【図５Ｂ】進歩性のあるファブリック、ベルト、またはスリーブを製造するために使用されるストリップ材のいくつかの実施形態の幅方向から見た断面図である。
【図５Ｃ】進歩性のあるファブリック、ベルト、またはスリーブを製造するために使用されるストリップ材のいくつかの実施形態の幅方向から見た断面図である。
【図６Ａ】進歩性のあるファブリック、ベルト、またはスリーブを製造するために使用されるストリップ材のいくつかの実施形態の幅方向から見た断面図である。
【図６Ｂ】進歩性のあるファブリック、ベルト、またはスリーブを製造するために使用されるストリップ材のいくつかの実施形態の幅方向から見た断面図である。
【図６Ｃ】進歩性のあるファブリック、ベルト、またはスリーブを製造するために使用されるストリップ材のいくつかの実施形態の幅方向から見た断面図である。
【図６Ｄ】進歩性のあるファブリック、ベルト、またはスリーブを製造するために使用されるストリップ材のいくつかの実施形態の幅方向から見た断面図である。
【図７Ａ】進歩性のあるファブリック、ベルト、またはスリーブを製造するために使用されるストリップ材のいくつかの実施形態の幅方向から見た断面図である。
【図７Ｂ】進歩性のあるファブリック、ベルト、またはスリーブを製造するために使用されるストリップ材のいくつかの実施形態の幅方向から見た断面図である。
【図７Ｃ】進歩性のあるファブリック、ベルト、またはスリーブを製造するために使用されるストリップ材のいくつかの実施形態の幅方向から見た断面図である。
【図７Ｄ】進歩性のあるファブリック、ベルト、またはスリーブを製造するために使用されるストリップ材のいくつかの実施形態の幅方向から見た断面図である。
【図８Ａ】進歩性のあるファブリック、ベルト、またはスリーブを製造するために使用されるストリップ材のいくつかの実施形態の幅方向から見た断面図である。
【図８Ｂ】進歩性のあるファブリック、ベルト、またはスリーブを製造するために使用されるストリップ材のいくつかの実施形態の幅方向から見た断面図である。
【図８Ｃ】進歩性のあるファブリック、ベルト、またはスリーブを製造するために使用されるストリップ材のいくつかの実施形態の幅方向から見た断面図である。
【図９】２軸配向材料（フィルム）および押し出された材料（成形された部分）に対する、単軸配向材料（ストラップ／リボン）を使用する利点を示す棒グラフである。
【図１０Ａ】本発明のファブリック、ベルト、またはスリーブを構築できる方法に含まれるステップを例示する図である。
【図１０Ｂ】本発明のファブリック、ベルト、またはスリーブを構築できる方法に含まれるステップを例示する図である。
【図１０Ｃ】本発明のファブリック、ベルト、またはスリーブを構築できる方法に含まれるステップを例示する図である。
【図１０Ｄ】本発明のファブリック、ベルト、またはスリーブを構築できる方法に含まれるステップを例示する図である。
【図１１Ａ】本発明の一態様によるファブリック、ベルト、またはスリーブを形成する際に使用できる装置の概略図である。
【図１１Ｂ】本発明の一態様によるファブリック、ベルト、またはスリーブを形成する際に使用できる装置の概略図である。
【図１２】本発明の一態様によるファブリック、ベルト、またはスリーブを形成する際に使用できる装置の概略図である。
【図１３】本発明の一態様によるファブリック、ベルト、またはスリーブの断面図である。
【図１４】本発明の一態様によるファブリック、ベルト、またはスリーブの製造に使用される装置の断面図である。
【発明を実施するための形態】
【００４１】
ここで図に目を向けると、図１は本発明の産業用ファブリック、ベルト、またはスリーブ１０の斜視図である。ファブリック、ベルト、またはスリーブ１０は、内側表面１２および外側表面１４を有し、たとえば産業用ストラップ材などのポリマー材料のストリップ１６を、当接して相互に隣接する複数の巻きで、らせん状に巻回することによって形作られる。ストリップ材１６は、ファブリック、ベルト、またはスリーブ１０が構築されるらせん形の様式に基づいて、ファブリック１０の長さ周りに実質的に長手方向にらせん巻きされる。
【００４２】
図２にファブリック、ベルト、またはスリーブ１０を製造できる例示的な方法を例示する。装置２０は、第１の処理ロール２２および第２の処理ロール２４を含み、これら両方がその長手軸の周りで回転可能である。第１の処理ロール２２および第２の処理ロール２４は互いに平行であり、かつある距離によって分離されており、この距離は、それらのロール上で製造されることになるファブリック、ベルト、またはスリーブ１０の、その周りで長手方向に測定したときの全長を決定する。第１の処理ロール２２の側方に、軸周りに回転可能に取り付けられ処理ロール２２および２４に平行に変位可能な供給リール（図示せず）が設けられている供給リールは、リール巻きされて供給されるたとえば幅１０ｍｍ以上のストリップ材１６を収容する。供給リールは、たとえば第１の処理ロール１２の左手端部に最初に位置付けられ、その後所右側または他の側に所定の速度で連続的に変位される。
【００４３】
ファブリック、ベルト、またはスリーブ１０の製造を開始するにあたって、ポリマーストラップ材１６のストリップの始まりの部分が、第１の処理ロール２２からぴんと張った状態で延ばされて、第２の処理ロール２４に向けられ、第２の処理ロール２４を回り、第１の処理ロール２２に戻り、閉じたらせん２６の第１のコイルを形成する。閉じたらせん２６の第１のコイルを閉じるために、ストリップ材１６の始まりの部分はポイント２８でその第１のコイルの端部に接合される。下で検討するように、らせん状に巻回されたストリップ材１６の隣接する巻きは機械的手段および／または接着手段によって互いに接合される。
【００４４】
したがって連続する閉じたらせん２６のコイルは、ストリップ材１６を第１の処理ロール２２上に給送しつつ、第１の処理ロール２２および第２の処理ロール２４を図２の矢印で示される共通の方向に回転させることによって製造される。同時に、第１の処理ロール２２上に新たに巻回されているストリップ材１６は、たとえば機械的手段および／もしくは接着手段または任意の他の適当な手段によって、すでに第１の処理ロール２２および第２の処理ロール２４の上にあるストリップ材に連続的に接合されて、閉じたらせん２６の追加のコイルが製造される。
【００４５】
この工程は、第１の処理ロール２２または第２の処理ロール２４に沿って軸方向に測定したときに閉じたらせん２６が所望の幅を有するまで継続される。その時点で、第１の処理ロール２２および第２の処理ロール２４上にまだ巻回されていないストリップ材１６は切断され、それらから製造された閉じたらせん２６は第１の処理ロール２２および第２の処理ロール２４から取り去られて、本発明のファブリック、ベルト、またはスリーブ１０が提供される。
【００４６】
本明細書では２つのロールの装置が説明されているが、本発明のファブリック、ベルト、またはスリーブを形成するために、ストリップが単一のロールまたはマンドレルの表面の周りに巻回されてよいことは当業者には明らかでありうる。適切な大きさのロールまたはマンドレルは、製造されることになるファブリック、ベルト、またはスリーブの所望の寸法に基づいて選択しうる。
【００４７】
ファブリック、ベルト、またはスリーブ１０を製造するための本方法は汎用性が非常に高く、製紙機用ならびに／または産業用の、様々な長手方向および横切る方向の寸法のファブリックまたはベルトの製造に適合可能である。つまり、製造者は、本発明を実施することによって、所与の製紙機械にとって適切な長さおよび幅の織布ファブリックを製造する必要がもはやなくなる。むしろ、製造者は、適切なファブリック、ベルト、またはスリーブ１０の適切な長さを決定するために第１の処理ロール２２および第２の処理ロール２４を適切な距離で分離し、閉じたらせん２６が所望の適切な幅に達するまでストリップ材１６を第１の処理ロール２２および第２の処理ロール２４の上に巻回すればよいだけである。
【００４８】
さらに、ファブリック、ベルト、またはスリーブ１０はポリマーストラップ材１６のストリップをらせん状に巻回することによって製造され、織布ファブリックではないため、ファブリック、ベルト、またはスリーブ１０の外側表面１２は滑らかで連続的であり、また織布ファブリックの表面が完全に滑らかであることを妨げるナックルがない。しかし本発明のファブリック、ベルト、またはスリーブは、その上で製造された紙または不織布製品のトポグラフィおよび体積を向上させる。本発明の支持部材の他の利点には、シートまたはウェブの取り外しがより容易であること、汚染耐性の改善、および繊維の取り残しの減少が含まれる。さらに別の利点は、貫通した空洞を任意の所望の位置にまたは任意の所望のパターンで設置することができるため、この支持部材は従来の織機の制約および必要性を回避するということである。ファブリック、ベルト、またはスリーブは、一方または両方の表面に、たとえばサンディング、グレービング、エンボス加工、またはエッチングなど、当技術分野で知られている手段のいずれかを使用して製造されるテクスチャを有してもよい。代替として、ファブリック、ベルト、またはスリーブは一方または両方の表面が滑らかであってよい。
【００４９】
図３Ａから図３Ｉは、本発明のファブリック、ベルト、またはスリーブを製造するために使用されるストリップ材のいくつかの実施形態の幅方向から見た断面図である。各実施形態は、平坦（平面状）かつ互いに平行であってよいか、または特定の用途に適するよう意図されたある外形を有してよい、上側表面および下側表面を含む。図３Ａに目を向けると、本発明の一実施形態によれば、材料ストリップ１６は、上側表面１５、下側表面１７、第１の平面状側面１８、および第２の平面状側面１９を備える。上側表面１５および下側表面１７は平坦（平面状）かつ互いに平行であってよく、第１の平面状側面１８および第２の平面状側面１９は、らせん状に巻回されたストリップ材１６のそれぞれの第１の平面状側面１８が、その直前の巻きの第２の平面状側面１９に対して密接に当接するように、平行な方向に傾斜していてよい。ストリップ材１６の巻きのそれぞれは、その隣接する巻きに、それらのそれぞれの第１の平面状側面１８および第２の平面状側面１９をたとえば接着剤によって互いに接合することによって接合され、この接着剤は熱活性、室温硬化（ＲＴＣ）もしくは熱溶融接着剤、または任意の他の適当な手段であってよい。
【００５０】
図３Ｂでは、材料ストリップ１６は、らせん状に形成されたファブリック、ベルト、またはスリーブにおける隣接するストリップ材１６を接合するための機械的な組み合いが可能となる断面構造を有してよい。隣接するストリップ材１６は同じもしくは異なる大きさおよび／または外形とすることができるが、図３Ｂに示すように、それぞれがロック位置を有する。機械的な組み合い構造の他の例が、個々のストリップ材１６の断面が例示された図３Ｃから図３Ｇに示されている。それぞれの場合において、ストリップ材１６の一方の側面は、隣接するストリップ材１６の他方の側面と組み合うかまたは接続するように設計されてよい。たとえば、図３Ｇに示す実施形態を参照すると、ストリップ材１６は、上側表面４２、下側表面４４、一方側の舌部４６、および他方側の溝部４８を有してよい。舌部４６は、ストリップ１６のらせん状に巻回された巻きのそれぞれにある舌部４６がその直前の巻きの溝部４８の中に嵌合するように、溝部４８の寸法に対応する寸法を有してよい。ストリップ材１６の巻きのそれぞれは、その隣接する巻きに、舌部４６を溝部４８の中に固着することによって接合される。上側表面４２および下側表面４４は、平坦（平面状）かつ互いに平行であってよく、または用途に応じて平面状でなくかつ平行でなくてよく、または図３Ｆに示すように、それらの幅方向において凸状もしくは凹状に丸みを帯びてさえいてよい。同様に、ストリップのそれぞれの側面が、同じ曲率半径を有する凸状円筒型かまたは凹状円筒型に形成されてよい。図３Ｈは本発明の別の実施形態を示す。
【００５１】
対向する半球または上記の外形を有する押し出し形成されたストリップ材を有することに加えて、隆起したレール部を有する嵌り合う縁部を有するように、他の様々な形状を押し出し形成するかまたは矩形の押し出し材から機械加工することができ、このことによって、機械的手段および／または接着手段による結合を容易にすることができる。本発明の１つの例示的な実施形態によるそのような構造の１つが図３Ｉに示されている。代替として、材料ストリップは嵌り合うまたは１つに接合する左右の側面を必要としない場合もある。たとえば、図４Ａに示すように、ストリップ材１６の断面はその上側表面上もしくは上部側に組み合う溝部を有してよく、または図４Ｂに示すように、その下側表面上もしくは底部側に組み合う溝部を有してよい。
【００５２】
たとえば図４Ｃは、組み合うように位置付けられた図４Ａおよび図４Ｂの材料ストリップを示す。図４Ｃの矢印はたとえば、溝部を係合させ２つのストリップを組み合わせるために材料ストリップ１６のそれぞれが移動されねばならないであろう方向を示す。図４Ｄは１つに組み合わされたまたは接合された後の２つの材料ストリップ１６を示す。例示的な実施形態では嵌り合う材料ストリップが２つのみ示されているが、最終的なファブリック、ベルト、またはスリーブが１つに組み合わされた材料ストリップのいくつかから形成されることに留意すべきである。らせん巻回する工程において材料ストリップを組み合わせる場合には無端ループの形態のシート材を形成できることは明らかである。機械的な組み合いが示されているが、組み合いの強さは、たとえば熱的結合によって、特に「Ｃｌｅａｒｗｅｌｄ」（ｗｗｗ．ｃｌｅａｒｗｅｌｄ．ｃｏｍ参照）として知られている工業用の工程に例示されるような選択的結合として知られている技法によって改善できることにも留意すべきである。
【００５３】
図５Ａは上部側と底部側の両方に溝部を有する材料ストリップ１６の断面図を示す。図５Ｂは、図５Ａに示す断面形状を有する２つの材料ストリップ１６をどのようにして組み合わせることができるかを示す。組み合わされた構造は結果的に最終製品の上部表面および底部表面上の溝部となる。
【００５４】
図５Ｃに示す実施形態を参照すると、図５Ｃは図５Ａおよび図４Ｂに示す２つの材料ストリップ１６の組み合いを示す。これは結果として底部表面上に溝部を有し上部表面が平坦なシート製品になる。同様に、上部表面上に溝部を有し底部表面が平坦な構造体を形成することもできる。
【００５５】
別の例示的な実施形態は、機械的な設計に起因するより強い組み合いを形成する瘤状の組み合いまたは「積極的な」ロック部を有する材料ストリップ１６から形成されたファブリック、ベルト、またはスリーブである。この設計は、ピンおよびピンの受容体が、リボンを１つに接合するかまたはそれらを分離するかのいずれかのためにかなりの力を必要とする機械的な干渉を有するという意味において、「積極的な」組み合いを有する。たとえば図６Ａは、個々のリボン状の材料ストリップ１６における、瘤状の組み合いの特徴を例示する。図６Ｂは、図６Ａに示す構造と組み合うように設計された反対の構成の個々のリボン状の材料ストリップ１６における、瘤状の組み合いの特徴を例示する。図６Ｃは、組み合うように位置付けられた図６Ａおよび図６Ｂの個々のリボン状の材料ストリップ１６を示す。ここで上部リボンおよび底部リボンの位置が互い違いであるのは反対の構成のもう１つの材料ストリップ１６を収容するためであることに留意すべきである。最後に、図６Ｄは、一緒に押されて組み合わされた構造を形成した後の、これらの同じストリップを例示する。これらのようないくつかのリボン状の材料ストリップは、１つに組み合わされて最終的なファブリック、ベルト、またはスリーブを形成しうる。
【００５６】
別の例示的な実施形態は、たとえば図７Ａに示すように、上部側と底部側の両方に溝部を有する材料ストリップ１６から形成されたファブリック、ベルト、またはスリーブである。これらの２つのリボン状の材料ストリップ１６は、図７Ｂに示すように、１つに接合されて積極的な組み合いを形成するように設計されている。上部表面および底部表面がいずれもそれらのそれぞれの表面に溝部を保持していることに留意すべきである。また、図７Ａおよび図７Ｂを見ると、３つ以上のストリップを連結して多層構造を作成することは当業者には明らかでありえ、または、ただ２つのストリップが使用される場合は、上部ストリップにおける溝部の溝の外形は、上部側と底部側とで同じとすることも異ならせることもできる。同様に、下部ストリップにおける溝部の溝の外形は、それぞれの側で同じとすることも異ならせることもできる。先に指摘したように、本発明に記載の実施形態はらせん状に巻回されたリボンまたはストリップの単一の層に関するものであるが、２つ以上の層のベルトを形成する様々な幾何学形状を有するストリップを使用する利点が存在する場合がある。したがって、１つの例示的な実施形態によればベルトは２つ以上の層を有してよく、そこでは２つ以上の層が機械的に組み合うようにストリップを形成しうる。各層は、さらなる強度を提供するように、反対方向にまたはＭＤ方向において角度を付けて、らせん状に巻回されてよい。
【００５７】
たとえば、図７Ｃは結果として溝の付いた底部表面および平坦な上部表面をもたらす組み合わされた構造を示し、一方図７Ｄは結果として平坦な底部表面および溝の付いた上部表面をもたらす組み合わされた構造を示す。
【００５８】
当業者には明らかでありうるように、上記のような積極的な組み合いを作成するために多くの形状が考慮されうる。たとえば、先のいくつかの実施形態は丸形の瘤状の突出部および丸形の受入部に注目した。しかし、同じ効果を達成するために他の形状を使用することも可能である。そのような形状を有する積極的な組み合いの例が図８Ａに示されている。代替として、積極的な組み合いを達成するために形状を混在させることができる。混在した形状の例が図８Ｂと図８Ｃに示されている。
【００５９】
上の実施形態において説明したように隣接するストリップ材の間でこのように形成された機械的な組み合いは、らせん巻回された基礎ファブリックまたは基礎構造体を作成できる容易さを高めるが、その理由は、そのようなロックがなければ、らせん状に巻回されたファブリックの作成の工程中に隣接するストリップ材が迷走し分離する可能性があるからである。隣接するらせん巻きを機械的に組み合わせることによって、隣接するらせん巻き同士の間の迷走および分離を防ぐことができる。さらに、ファブリックの機械的にロックされた区域内に熱的溶着部も形成することができるので、接合強度のために機械的なロックの強度のみに頼る必要がないようにすることができる。本発明の一実施形態によれば、このことは近赤外線または赤外線またはレーザを吸収する染料を雄／雌構成要素を１つにロックする前に設置し、その後、機械的なロック部の区域の外部の材料を融解させることなく機械的なロック部の熱的溶着を引き起こす近赤外線もしくは赤外線エネルギーまたはレーザ源に、機械的なロック部を当てることによって達成される。
【００６０】
上の実施形態において説明されたストリップ材は、たとえばポリエステル樹脂、ポリアミド樹脂、ポリウレタン樹脂、ポリプロピレン樹脂、ポリエーテルエーテルケトン樹脂などの、当業者に知られている任意のポリマー樹脂材料から押し出し形成されてよい。産業用ストラップ材は、それが単軸配向されていること、すなわち、それが２軸配向材料（フィルム）の少なくとも２倍の引っ張り係数、および押し出し材料（成形品）の最大１０倍の引っ張り係数を有することを考えれば、基礎材料として魅力的であるが、任意の他の適当な材料を使用できる。つまり、単軸配向材料から結果的にもたらされる構造体は、２軸配向材料（フィルム）の半分未満の厚さ、および押し出し材料（成形品）の１０分の１未満の厚さしか必要としない。この特徴は図９に例示されており、そこでは固定された幅に対して特定の力およびひずみを得るように設計された部分を設計することに関する結果が示されている。この設計問題で使用される式は応力とひずみとの間の関係であり、以下の通りである。
【００６１】
力      ＝（係数×ひずみ）
（幅×厚さ）
【００６２】
この実例において、力（または負荷）は幅およびひずみとともに一定に保たれる。式は必要とされる厚さが材料の引っ張り係数と反比例することを示す。この式は製紙機械布を寸法が安定するように設計する問題を表し、すなわち負荷が既知であり、最大ひずみが既知であり、かつ機械の幅は固定である。結果は、用いられる材料の引っ張り係数に応じて必要とされる、部分の最終的な厚さによって示されている。図９によって示されるように、ストラップ材またはリボンのような単軸材料は明らかに、フィルムおよび成形ポリマーに対して著しい優位性を有する。しかし本発明のファブリック、ベルト、またはスリーブは、ストラップ材の単軸配向もしくは２軸配向のいずれかまたは両方が本発明の実施において使用されうるという点において、これらの配向に限定されない。
【００６３】
１つの例示的な実施形態によれば、上の実施形態において説明されたストリップ材またはストラップ材は、全体的な構造の機械的強度を改善するための補強材を含んでよい。たとえば、補強材は、ストラップ材の長さに沿って、ファブリック、スリーブ、またはベルトのＭＤ方向に配向できる、繊維、糸、モノフィラメント、またはマルチフィラメント糸であってよい。補強材は、ストリップ材またはストラップ材を形成する材料とともに繊維もしくは糸が押し出されるかまたは引き出される、押し出し成形工程または引き出し成形工程を通して含ませることができる。それらはストラップ材の材料内に完全に埋め込むことができるか、またはストラップ材の一方のもしくは両方の表面上に部分的に埋め込むことができるか、あるいはそれらの両方である。補強繊維または糸は、たとえば限定するものではないがＫｅｖｌａｒ（登録商標）およびＮｏｍｅｘ（登録商標）を含むアラミドなどの高弾性率材料で形成されてよく、またさらなる強度、引っ張り係数、引き裂き耐性および／またはひび割れ耐性、耐摩耗性および／または化学的劣化への耐性を、ストリップ材またはストラップ材に提供することができる。大まかに言うと、補強繊維または糸は熱可塑性および／または熱硬化性のポリマーから作成することができる。適当な繊維材料の非限定的な例には、ガラス、炭素、ポリエステル、ポリウレタン、および鋼のような金属が含まれる。さらなる実施形態によれば、前記補強繊維もしくは糸の融解温度は前記ストリップ材もしくはストリップ材の融解温度よりも高くてもよく、またはその逆でもよい。
【００６４】
ストラップ材は通常は連続的な長さで供給され、この製品は矩形の断面を有する。ストラップ材は、丈夫で汎用性があり通常は未処理の、優れた取り扱い性を有するポリエステルストリップであり、このことはストラップ材を多くの産業用途に適したものとしている。先に指摘したようにストラップ材は優れた機械的強度および寸法安定性を有し、また通常の条件下では経年により脆化しない。ストラップ材は湿気およびほとんどの化学物質に耐性があり、また摂氏７０度から摂氏１５０度までのまたはそれを上回る温度に耐えることができる。本発明で使用できるストラップ材の通常の断面寸法は、たとえば厚さ０．３０ｍｍ（またはそれを超える）、幅１０ｍｍ（またはそれを超える）である。ストラップ材はらせん状に巻回することができるが、一緒に保持されるべき組み合いの手段を有していないストラップ材の隣接する巻き付けは、何らかの様式で溶着または接合する必要がある場合がある。そのような場合、強度などの機械横断方向（「ＣＤ」）の特性を改善し、隣り合う材料ストリップの分離のリスクを低減するために、レーザ溶着または超音波溶着を使用して隣接するリボンもしくは材料ストリップを１つに固定または溶着することができる。
【００６５】
単軸ストラップ材が最大ＭＤ引っ張り係数を有することが見出される一方、引っ張り係数以外の特性もまた重要でありうる。たとえば、ストラップ材に対してＭＤ引っ張り係数が高すぎると、最終的な構造体のひび割れ耐性および曲げ疲労耐性が容認できないものとなる場合がある。代替として、最終的な構造体のＣＤ特性もまた重要でありうる。たとえば、ＰＥＴ材料および同じ厚さの材料ストリップを参照すると、配向されていないストリップは約３ＧＰａの典型的なＭＤ引っ張り係数および約５０ＭＰａの典型的なＭＤ強度を有する場合がある。他方で、２軸で、２軸配向ストリップは約４．７ＧＰａのＭＤ引っ張り係数および約１７０ＭＰａのＭＤ強度を有する場合がある。ＭＤ引っ張り係数が６〜１０ＧＰａでありえ、かつＭＤ強度が２５０ＭＰａ以上でありえるように単軸ストリップの処理を修正することにより、結果としておよそ１００ＭＰａに近づくＣＤ強度を有するストリップがもたらされることが見出される。さらに材料は脆性がより低くなりえ、すなわち繰り返し曲げられてもひび割れないことが可能であり、またストリップを１つに接合するとき良好に処理できる。ストリップ同士の間の結合もまた、製造機械上での意図する使用の間、分離に耐えることができる。
【００６６】
隣接するストリップを一緒に保持する１つの方法は、本発明の一実施形態によれば、隣接するストリップを縁部同士超音波で溶着しつつ、同時に横向きの圧力を提供して縁部を互いに接触状態に保つことである。たとえば、溶着デバイスの一部分は、一方のストリップ、好ましくはすでにらせん状に巻回されているストリップを、支持ロールに押し付けて下方に保持することができ、一方、デバイスの別の部分は、他方のストリップ、好ましくは巻かれていないストリップを、下方に保持されているストリップに接触させて押すことができる。この縁部同士の溶着は、たとえば図１１Ａに例示されている。
【００６７】
超音波ギャップ溶着の適用により結果として特に強い結合がもたらされる。対照的に、時間モードまたはエネルギーモードのいずれかでの超音波溶着は、従来の超音波溶着として知られているが、脆性であると説明できる結合を結果としてもたらす。したがって、超音波ギャップ溶着によって形成される結合は、従来の超音波溶着と比べて好ましいと結論付けることができる。
【００６８】
隣接するストリップを一緒に保持する別の例示的な方法は、本発明の一実施形態によれば、接着剤３０を隣接するストリップ１６、１６の端部３４、３６に適用し、それらを接合することであり、この方法は図１０Ａ〜図１０Ｄに示されている。充填材料３２を使用してストリップが互いに接触しないギャップまたは部分を充填できることに留意すべきである。
【００６９】
隣接するストリップ材または機能性ストリップを一緒に保持する別の方法は、本発明の一実施形態によれば、ストリップ材と同じ基礎材料から成る「溶着ストリップ」を使用することである。たとえば、この溶着ストリップは図１１Ｂではストリップ材の上方および下方に見えている薄い材料として示されている。そのような配置では、溶着ストリップは、組み立てられた構造体が図１１Ａに示した縁部同士の溶着に依存しないようにストリップ材を溶着するための材料を提供する。溶着ストリップの方法を使用して、結果として縁部同士の溶着がもたらされる場合もあるが、このことは必須でもなければ好ましくもない。図１１Ｂに示すように、溶着ストリップの方法を使用して、ストリップ材の水平な表面が溶着ストリップの水平な表面に溶着された状態で、「サンドイッチ」または積層型の構造体が形成されうる。ここで、溶着ストリップはストリップ材の上方のみまたは下方のみのいずれかに配設されてもよいという意味で、溶着ストリップがストリップ材の上方および下方の両方に配設される必要はないということに留意すべきである。一態様によれば溶着ストリップは、ストリップ材が溶着ストリップの上方および／または下方にある状態で、サンドイッチ状の構造体の中心部分であってもよい。さらに、溶着ストリップはストリップ材よりも薄いものとして、かつストリップ材と同じ幅であるとして示されているが、このことは単に例示の目的のためである。溶着ストリップはストリップ材よりも狭くても広くてもよく、またストリップ材と同じ厚さでもよくまたはストリップ材よりも厚くさえあってよい。溶着ストリップはまた、溶着ストリップの目的のためだけに作成された特別な材料でなく、ストリップ材の別の一片であってもよい。溶着ストリップはまた、溶着作業のために溶着ストリップを所定の位置に保持するのを助けるために、その一方の表面に接着剤が適用されてもよい。しかし、そのような接着剤が使用される場合、接着剤が溶着ストリップに表面全体に対して部分的に適用されるのが好ましく、その理由は、部分的な適用により、超音波溶着またはレーザ溶着ストリップの際に、ストリップ材および溶着ストリップの類似の材料（たとえば、ポリエステル同士）の間の強い溶着を促進できるからである。
【００７０】
溶着ストリップが配向されていない押し出しポリマーから作成される場合、溶着ストリップがストリップ材よりもはるかに薄いことが好ましいが、その理由は、本開示で先に例示したように、配向されていない押し出し溶着ストリップは最終的な構造体の寸法安定性を維持する能力が、より低いからである。しかし、溶着ストリップが配向されたポリマーから作成される場合、ストリップ材と組み合わされる溶着ストリップが可能な限り薄いことが好ましい。先に指摘したように、溶着ストリップはストリップ材の別の一片であってよい。しかし、この場合は、個々の材料の厚さが、サンドイッチまたは積層体の全体の厚さを最小化できるように選択されることが好ましい。これも先に指摘したように、溶着ストリップは構造体をさらなる処理のために一緒に保持するために使用される接着剤で被覆されてよい。一態様によれば、たとえば接着剤を有する溶着ストリップを使用して、直接穿孔ステップへと進む構造体を作り出してよく、この穿孔ステップは超音波結合を何ら伴わないレーザ穴あけとすることができ、これによりレーザ穴あけまたはレーザ穿孔はサンドイッチ構造体を一緒に保持できるスポット溶着を生じる。
【００７１】
隣接するストリップ材を一緒に保持する別の方法は、本発明の一実施形態によれば、レーザ溶着技法を使用して隣接するストリップを溶着することである。
【００７２】
図１４は、本発明の一態様による、レーザ溶着工程で使用できる例示的な装置３２０を例示する。この工程では、図１４に示すファブリック、ベルト、またはスリーブ３２２は、最終的なファブリック、ベルト、またはスリーブの全長の比較的短い部分であると理解されるべきである。ファブリック、ベルト、またはスリーブ３２２は無端であるが、非常に実際的にはそれは図示しないが当業者には知られている１対のロールの周りに取り付けられてよい。そのような配置では、装置３２０は、２つのロールの間のファブリック３２２の２つの表面の一方、非常に好都合には上部表面上に配置されてよい。無端であるかどうかに関わらず、ファブリック３２２は好ましくは工程中適切な緊張度の下で設置されてよい。さらに、たるみを防ぐために、ファブリック３２２はそれが装置３２０を通って移動するとき水平な支持部材によって下方から支持されてよい。
【００７３】
ここで図１４をより具体的に参照すると、図１４では、本発明の方法が実施されているとき、ファブリック３２２は装置３２０を通って上向きの方向に移動するものとして示されている。溶着工程で使用されるレーザヘッドはファブリックをＣＤすなわち幅「Ｘ」方向に横断でき、その間ファブリックはＭＤ方向すなわち「Ｙ」方向に移動できる。ファブリックが機械的に固定されたレーザ溶着ヘッドに対して３次元的に移動するシステムを構築することもまた可能である。
【００７４】
超音波溶着に対するレーザ溶着の利点は、超音波溶着が分速約１０メートルの上限速度を有するのに対し、レーザ溶着は分速１００メートルの範囲内の速度で達成できることである。光吸収性染料またはインク吸収剤をストリップの縁部に加えることによってレーザの熱効果の集中を助けることもできる。吸収剤は黒色インク、またはたとえば「Ｃｌｅａｒｗｅｌｄ」によって利用されるような人間の目には見えないＩＲ染料とすることができる。（ｗｗｗ．ｃｌｅａｒｗｅｌｄ．ｃｏｍ参照）
【００７５】
最終的なファブリック、ベルト、またはスリーブが作成されファブリック、ベルト、またはスリーブ内の隣接するストリップが何らかの様式で溶着または接合されると、レーザ穴あけのような手段によってファブリックの一方側からファブリックの他方側に流体（空気および／または水）が通過することを可能にする穴または貫通した空洞を設けることができる。ファブリックの一方側から他方側に流体が通過することを可能にするこれらの貫通孔または貫通した空洞はらせん巻回工程および接合工程の前か後のいずれかに作成しうるということに留意すべきである。そのような穴または貫通した空洞は、たとえば機械的または熱的な手段を使用して、レーザ穴あけまたは任意の他の適当な穴／穿孔作成工程を介して作成でき、また意図する使用に応じて任意の大きさ、形状、配向、形態および／またはパターンとすることができる。前記貫通した空洞または穴は０．００５インチから０．０１インチ以上の範囲の呼び径を有することができる。例示的な実施形態が図１３に示されているが、これは本発明のファブリック８０の横切る、すなわち機械を横断する方向の断面であり、またストリップ材８２にはそれらの全長に沿って空気および／または水の通過のための複数の穴８４が設けられている。
【００７６】
進歩性のあるファブリックは、先に指摘したように、形成ファブリック、プレスファブリック、乾燥ファブリック、通風乾燥（ＴＡＤ）ファブリック、シュープレスベルトもしくはトランスファベルトもしくはカレンダベルト、またはエアレイ工程、メルトブロー工程、スパンボンド工程、もしくは水流絡合工程で使用される処理ベルトにおいて使用するための基材として使用できる。進歩性のあるファブリック、ベルト、またはスリーブは、補強ではなく単に機能性を提供するために、基材の上または下にストリップ材を使用して形成される１つまたは複数の追加の層、たとえば繊維品の層を含むことができる。たとえば、空所を作り出すためにＭＤ糸アレイがベルトまたはスリーブの裏側に積層されてよい。代替として、１つまたは複数の層がストラップ材の２つの層の間に設けられてもよい。使用される追加の層は、織布材料もしくは不織布材料、ＭＤ糸アレイもしくはＣＤ糸アレイ、ファブリックの幅よりも小さい幅を有するらせん状に巻回された織布材料のストリップ、繊維状ウェブ、フィルム、またはこれらの組み合わせのいずれかであってよく、当業者に知られている任意の適当な技法で基材に取り付けることができる。ニードルパンチ、熱的結合および化学的結合などはごく一部の例である。
【００７７】
先に指摘したように、本発明の産業用ファブリック、ベルト、またはスリーブは、製紙機械の形成区間、プレス区間、および通風乾燥（ＴＡＤ）を含む乾燥区間において使用できる。本発明のファブリック、ベルト、またはスリーブはまた、シートトランスファベルト、ロングニッププレス（ＬＮＰ）ベルトもしくはカレンダベルト、またはコルゲータベルトのような他の産業工程のベルトとしても使用できる。進歩性のあるファブリック、ベルト、またはスリーブは、一方または両方の表面に、たとえばサンディング、グレービング、エンボス加工、またはエッチングのような、当技術分野で知られている手段のいずれかを使用して作出できるテクスチャを有してもよい。ファブリックは、たとえばサンフォライズ加工ベルトまたはなめし加工ベルトのような繊維品の仕上げ用ベルトの一部としても使用できる。さらに、本発明のファブリック、ベルト、またはスリーブは、材料を脱水するために産業用ベルトが使用される他の産業環境において使用できる。たとえば、ファブリック、ベルト、またはスリーブは、パルプ形成ベルトもしくはパルププレスベルトにおいて、ダブルニップシックナー（ＤＮＴ）脱インキ機械上の脱水ベルトのような、脱インキ工程中リサイクル紙を脱水するために使用されるベルトにおいて、またはスラッジ脱水ベルトにおいて使用できる。進歩性のあるファブリック、ベルト、またはスリーブは、エアレイ方式、スパンボンド方式、メルトブロー方式、または水流絡合方式のような工程による不織布の製造に使用されるベルトとしても使用することができる。
【００７８】
１つの例示的な実施形態によれば、本発明のファブリック、ベルト、またはスリーブは、その一方または両方の表面に機能性の被覆を任意選択で含んでよい。機能性の被覆は平面状で滑らかな上部表面を有してよく、または代替として、たとえばサンディング、グレービング、エンボス加工、またはエッチングのような、当技術分野で知られている手段のいずれかを使用して、何らかの様式でテクスチャを施されてよい。機能性の被覆は、たとえばポリウレタン、ポリエステル、ポリアミド、もしくは任意の他のポリマー樹脂材料、またはさらにはゴムなどの、当業者に知られている材料のいずれかとすることができ、また機能性の被覆は、進歩性のあるファブリック、ベルト、またはスリーブの曲げ疲労への耐性、ひび割れ伝搬特性、もしくは摩耗特性を改善できるナノフィラーのような粒子を任意選択で含んでよい。
【００７９】
本発明のファブリック、ベルト、またはスリーブはまた、形成ファブリック、プレスファブリック、乾燥ファブリック、通風乾燥（ＴＡＤ）ファブリック、シュープレスベルトもしくはトランスファベルトもしくはカレンダベルト、エアレイ工程、メルトブロー工程、スパンボンド工程、もしくは水流絡合工程で使用される処理ベルト、シートトランスファベルト、ロングニッププレス（ＬＮＰ）ベルトもしくはカレンダベルト、コルゲータベルト、サンフォライズ加工ベルト、なめし加工ベルト、パルプ形成ベルトもしくはパルププレスベルト、ダブルニップシックナー（ＤＮＴ）脱インキ機械上の脱水ベルト、またはスラッジ脱水ベルトにおける、補強ベースまたは基材としても使用できる。補強ベースまたは基材は、滑らかで平面状の表面を有することができるか、またはテクスチャを施されうる。補強ベースまたは基材は、その表面の一方または両方に機能性の被覆を任意選択で含むことができ、そしてこの機能性の表面は、滑らかで平面状の表面を有することができるか、またはテクスチャを施されうる。
【００８０】
本明細書で本発明の好ましい実施形態およびそれらの変形例について詳しく説明したが、本発明はそれらの厳密な実施形態や変形例に限定されず、また当業者は、添付の特許請求の範囲によって定義される本発明の精神および範囲から逸脱することなく他の変形や修正を行うことができる。
【図１】
2019135100.tif 000003
【図２】
2019135100.tif 000004
【図３Ａ】
2019135100.tif 000005
【図３Ｂ】
2019135100.tif 000006
【図３Ｃ】
2019135100.tif 000007
【図３Ｄ】
2019135100.tif 000008
【図３Ｅ】
2019135100.tif 000009
【図３Ｆ】
2019135100.tif 000010
【図３Ｇ】
2019135100.tif 000011
【図３Ｈ】
2019135100.tif 000012
【図３Ｉ】
2019135100.tif 000013
【図４Ａ】
2019135100.tif 000014
【図４Ｂ】
2019135100.tif 000015
【図４Ｃ】
2019135100.tif 000016
【図４Ｄ】
2019135100.tif 000017
【図５Ａ】
2019135100.tif 000018
【図５Ｂ】
2019135100.tif 000019
【図５Ｃ】
2019135100.tif 000020
【図６Ａ】
2019135100.tif 000021
【図６Ｂ】
2019135100.tif 000022
【図６Ｃ】
2019135100.tif 000023
【図６Ｄ】
2019135100.tif 000024
【図７Ａ】
2019135100.tif 000025
【図７Ｂ】
2019135100.tif 000026
【図７Ｃ】
2019135100.tif 000027
【図７Ｄ】
2019135100.tif 000028
【図８Ａ】
2019135100.tif 000029
【図８Ｂ】
2019135100.tif 000030
【図８Ｃ】
2019135100.tif 000031
【図９】
2019135100.tif 000032
【図１０Ａ】
2019135100.tif 000033
【図１０Ｂ】
2019135100.tif 000034
【図１０Ｃ】
2019135100.tif 000035
【図１０Ｄ】
2019135100.tif 000036
【図１１Ａ】
2019135100.tif 000037
【図１１Ｂ】
2019135100.tif 000038
【図１２】
2019135100.tif 000039
【図１３】
2019135100.tif 000040
【図１４】
2019135100.tif 000041
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
１つまたは複数のらせん状に巻回されたポリマー材料のストリップを備え、前記１つまたは複数のポリマー材料のストリップが産業用ストラップ材またはリボン材であり、
前記ストラップ材またはリボン材が、単軸配向されており、かつ、
前記産業用ストラップ材またはリボン材が、繊維、糸、モノフィラメント、およびマルチフィラメント糸から成るグループから選択された、ファブリック、スリーブ、またはベルトのＭＤ方向に配向された補強材を含み、
前記補強材が熱可塑性ポリマー、熱硬化性ポリマー、ガラス、炭素から成るグループから選択された材料であって、前記熱可塑性ポリマー、前記熱硬化性ポリマーがアライミドの場合を除く前記材料で作成され、
前記産業用ストラップ材またはリボン材の融点温度が、前記補強材の融点温度よりも低い、
産業用ファブリック、ベルト、またはスリーブ。
【請求項２】
前記ファブリック、ベルト、またはスリーブが、形成ファブリック、プレスファブリック、乾燥ファブリック、通風乾燥（ＴＡＤ）ファブリック、シュープレスベルトもしくはトランスファベルトもしくはカレンダベルト、エアレイ工程、メルトブロー工程、スパンボンド工程、もしくは水流絡合工程で使用される処理ベルト、シートトランスファベルト、ロングニッププレス（ＬＮＰ）ベルトもしくはカレンダベルト、コルゲータベルト、サンフォライズ加工ベルト、なめし加工ベルト、パルプ形成ベルトもしくはパルププレスベルト、ダブルニップシックナー（ＤＮＴ）脱インキ機械上の脱水ベルト、またはスラッジ脱水ベルトにおいて使用するための基材である、請求項１に記載のファブリック、ベルト、またはスリーブ。
【請求項３】
前記産業用ストラップ材またはリボン材が０．３０ｍｍ以上の厚さ、および１０ｍｍ以上の幅を有する、請求項１に記載のファブリック、ベルト、またはスリーブ。
【請求項４】
前記ファブリック、ベルト、またはスリーブが空気および／もしくは水に対して透過性または不透過性である、請求項１に記載のファブリック、ベルト、またはスリーブ。
【請求項５】
前記ファブリック、ベルト、またはスリーブが空気および／または水に対して透過性であり、前記ファブリック、ベルト、またはスリーブ内の貫通した空洞もしくは穴が機械的または熱的な手段を使用して作り出される、請求項４に記載のファブリック、ベルトまたはスリーブ。
【請求項６】
前記貫通した空洞または穴が所定の大きさ、形状、または配向で形成される、請求項５に記載のファブリック、ベルト、またはスリーブ。
【請求項７】
前記貫通した空洞または穴が０．００５インチから０．０１インチ以上の範囲の呼び径を有する、請求項６に記載のファブリック、ベルト、またはスリーブ。
【請求項８】
織布材料もしくは不織布材料、ＭＤもしくはＣＤ糸アレイ、前記ファブリックの幅よりも小さい幅を有するらせん状に巻回された織布材料のストリップ、繊維状ウェブ、フィルム、またはこれらの組み合わせの１つあるいは複数の層をさらに備える、請求項１に記載のファブリック、ベルト、またはスリーブ。
【請求項９】
前記ファブリック、ベルト、またはスリーブが一方または両方の表面にテクスチャを有する、請求項１に記載のファブリック、ベルト、またはスリーブ。
【請求項１０】
前記テクスチャがサンディング、グレービング、エンボス加工、またはエッチングによって設けられる、請求項９に記載のファブリック、ベルト、またはスリーブ。
【請求項１１】
前記ファブリック、ベルト、またはスリーブの一方もしくは両方の表面が滑らかである、請求項１に記載のファブリック、ベルト、またはスリーブ。
【請求項１２】
前記ファブリック、ベルト、またはスリーブが、互いに反対方向に、またはＭＤ方向に反対にらせん状に巻回されたストラップ材の少なくとも２つの層を備える、請求項１に記載のファブリック、ベルト、またはスリーブ。
【請求項１３】
前記ファブリック、ベルト、またはスリーブの一方側もしくは両側に機能性の被覆をさらに備える、請求項１に記載のファブリック、ベルト、またはスリーブ。
【請求項１４】
前記１つまたは複数の層が、前記ファブリック、ベルト、またはスリーブの一方側もしくは両側に、あるいはストラップ材の２つの層の間に設けられる、請求項８に記載のファブリック、ベルト、またはスリーブ。
【請求項１５】
隣接するポリマー材料のストリップが機械的に組み合わされる、請求項１に記載のファブリック、ベルト、またはスリーブ。
【請求項１６】
前記機能性の被覆がその上部表面上にテクスチャを有する、請求項１３に記載のファブリック、ベルト、またはスリーブ。
【請求項１７】
複数のロールの周りに１つまたは複数のポリマー材料のストリップをらせん状に巻回するステップであって、前記１つまたは複数のポリマー材料のストリップが産業用ストラップ材またはリボン材である巻回するステップと、
所定の技法を使用して隣接するストリップ材の縁部を接合するステップと、を含み、
前記ストラップ材またはリボン材が、単軸配向されており、かつ、
前記産業用ストラップ材またはリボン材を、繊維、糸、モノフィラメント、またはマルチフィラメント糸から成るグループから選択された材料で作成された補強材を用いて、ファブリック、スリーブ、またはベルトのＭＤ方向に補強するステップをさらに含み、
前記補強材が熱可塑性ポリマー、熱硬化性ポリマー、ガラス、炭素から成るグループから選択された材料であって、前記熱可塑性ポリマー、前記熱硬化性ポリマーがアライミドの場合を除く前記材料で作成され、
前記産業用ストラップ材またはリボン材の融点温度が、前記補強材の融点温度よりも低い、
産業用ファブリック、ベルト、またはスリーブを形成するための方法。
【請求項１８】
前記所定の技法がレーザ溶着、赤外線溶着、または超音波溶着である、請求項１７に記載の方法。
【請求項１９】
前記産業用ストラップ材またはリボン材が０．３０ｍｍ以上の厚さ、および１０ｍｍ以上の幅を有する、請求項１７に記載の方法。
【請求項２０】
前記ファブリック、ベルト、またはスリーブが空気および／もしくは水に対して透過性または不透過性とされる、請求項１７に記載の方法。
【請求項２１】
前記ファブリック、ベルト、またはスリーブが、機械的または熱的な手段を使用して前記ファブリック、ベルト、またはスリーブに貫通した空洞または穴を作り出すことによって、空気および／または水に対して透過性とされる、請求項１７に記載の方法。
【請求項２２】
前記貫通した空洞または穴が所定の大きさ、形状、または配向で形成される、請求項２１に記載の方法。
【請求項２３】
前記貫通した空洞または穴が０．００５インチから０．０１インチ以上の範囲の呼び径を有する、請求項２２に記載の方法。
【請求項２４】
前記ファブリック、ベルト、またはスリーブの上側表面及び／又は下側表面に、織布材料もしくは不織布材料、ＭＤ糸アレイもしくはＣＤ糸アレイ、前記ファブリックの幅よりも小さい幅を有するらせん状に巻回された織布材料のストリップ、繊維状ウェブ、フィルム、またはこれらの組み合わせの１つあるいは複数の層を適用するステップをさらに含む、請求項１７に記載の方法。
【請求項２５】
隣接するポリマー材料のストリップが機械的に組み合わされる、請求項１７に記載の方法。
【請求項２６】
前記ファブリック、ベルト、またはスリーブの一方もしくは両方の表面にテクスチャが設けられる、請求項１７に記載の方法。
【請求項２７】
前記テクスチャがサンディング、グレービング、エンボス加工、またはエッチングによって設けられる、請求項２６に記載の方法。
【請求項２８】
前記ファブリック、ベルト、またはスリーブの一方もしくは両方の表面が滑らかである、請求項１７に記載の方法。
【請求項２９】
前記ファブリック、ベルト、またはスリーブが、互いに反対方向にまたはＭＤ方向に反対にらせん状に巻回されたストラップ材の少なくとも２つの層を備える、請求項１７に記載の方法。
【請求項３０】
前記ファブリック、ベルト、またはスリーブの一方側もしくは両側に機能性の被覆を被覆するステップをさらに含む、請求項１７に記載の方法。
【請求項３１】
前記１つまたは複数の層が、前記ファブリック、ベルト、またはスリーブの一方側もしくは両側に、あるいはストラップ材の２つの層の間に設けられる、請求項２４に記載の方法。
【請求項３２】
前記機能性の被覆にテクスチャを設けるステップをさらに含む、請求項３０に記載の方法。
【手続補正２】
【補正対象書類名】明細書
【補正対象項目名】００８０
【補正方法】変更
【補正の内容】
【００８０】
本明細書で本発明の好ましい実施形態およびそれらの変形例について詳しく説明したが、本発明はそれらの厳密な実施形態や変形例に限定されず、また当業者は、添付の特許請求の範囲によって定義される本発明の精神および範囲から逸脱することなく他の変形や修正を行うことができる。
［形態１］
１つまたは複数のらせん状に巻回されたポリマー材料のストリップを備え、前記１つまたは複数のポリマー材料のストリップが産業用ストラップ材またはリボン材である、産業用ファブリック、ベルト、またはスリーブ。
［形態２］
前記ファブリック、ベルト、またはスリーブが、形成ファブリック、プレスファブリック、乾燥ファブリック、通風乾燥（ＴＡＤ）ファブリック、シュープレスベルトもしくはトランスファベルトもしくはカレンダベルト、エアレイ工程、メルトブロー工程、スパンボンド工程、もしくは水流絡合工程で使用される処理ベルト、シートトランスファベルト、ロングニッププレス（ＬＮＰ）ベルトもしくはカレンダベルト、コルゲータベルト、サンフォライズ加工ベルト、なめし加工ベルト、パルプ形成ベルトもしくはパルププレスベルト、ダブルニップシックナー（ＤＮＴ）脱インキ機械上の脱水ベルト、またはスラッジ脱水ベルトにおいて使用するための基材である、形態１に記載のファブリック、ベルト、またはスリーブ。
［形態３］
前記産業用ストラップ材またはリボン材が０．３０ｍｍ以上の厚さ、および１０ｍｍ以上の幅を有する、形態１に記載のファブリック、ベルト、またはスリーブ。
［形態４］
前記ファブリック、ベルト、またはスリーブが空気および／もしくは水に対して透過性または不透過性である、形態１に記載のファブリック、ベルト、またはスリーブ。
［形態５］
前記ファブリック、ベルト、またはスリーブが空気および／または水に対して透過性であり、前記ファブリック、ベルト、またはスリーブ内の貫通した空洞もしくは穴が機械的または熱的な手段を使用して作り出される、形態４に記載のファブリック、ベルトまたはスリーブ。
［形態６］
前記貫通した空洞または穴が所定の大きさ、形状、または配向で形成される、形態５に記載のファブリック、ベルト、またはスリーブ。
［形態７］
前記貫通した空洞または穴が０．００５インチから０．０１インチ以上の範囲の呼び径を有する、形態６に記載のファブリック、ベルト、またはスリーブ。
［形態８］
織布材料もしくは不織布材料、ＭＤもしくはＣＤ糸アレイ、前記ファブリックの幅よりも小さい幅を有するらせん状に巻回された織布材料のストリップ、繊維状ウェブ、フィルム、またはこれらの組み合わせの１つあるいは複数の層をさらに備える、形態１に記載のファブリック、ベルト、またはスリーブ。
［形態９］
前記ファブリック、ベルト、またはスリーブが一方または両方の表面にテクスチャを有する、形態１に記載のファブリック、ベルト、またはスリーブ。
［形態１０］
前記テクスチャがサンディング、グレービング、エンボス加工、またはエッチングによって設けられる、形態９に記載のファブリック、ベルト、またはスリーブ。
［形態１１］
前記ファブリック、ベルト、またはスリーブの一方もしくは両方の表面が滑らかである、形態１に記載のファブリック、ベルト、またはスリーブ。
［形態１２］
前記ファブリック、ベルト、またはスリーブが、互いに反対方向に、またはＭＤ方向に反対にらせん状に巻回されたストラップ材の少なくとも２つの層を備える、形態１に記載のファブリック、ベルト、またはスリーブ。
［形態１３］
前記ファブリック、ベルト、またはスリーブの一方側もしくは両側に機能性の被覆をさらに備える、形態１に記載のファブリック、ベルト、またはスリーブ。
［形態１４］
前記１つまたは複数の層が、前記ファブリック、ベルト、またはスリーブの一方側もしくは両側に、あるいはストラップ材の２つの層の間に設けられる、形態８に記載のファブリック、ベルト、またはスリーブ。
［形態１５］
隣接するポリマー材料のストリップが機械的に組み合わされる、形態１に記載のファブリック、ベルト、またはスリーブ。
［形態１６］
前記機能性の被覆がその上部表面上にテクスチャを有する、形態１３に記載のファブリック、ベルト、またはスリーブ。
［形態１７］
前記産業用ストラップ材またはリボン材が、繊維、糸、モノフィラメント、およびマルチフィラメント糸から成るグループから選択された、ファブリック、スリーブ、またはベルトのＭＤ方向に配向された補強材を含む、形態１に記載のファブリック、ベルト、またはスリーブ。
［形態１８］
前記繊維、糸、モノフィラメント、およびマルチフィラメント糸がアラミド、熱可塑性ポリマー、熱硬化性ポリマー、ガラス、炭素、および鋼から成るグループから選択された材料で作成される、形態１７に記載のファブリック、ベルト、またはスリーブ。
［形態１９］
複数のロールの周りに１つまたは複数のポリマー材料のストリップをらせん状に巻回するステップであって、前記１つまたは複数のポリマー材料のストリップが産業用ストラップ材またはリボン材である巻回するステップと、所定の技法を使用して隣接するストリップ材の縁部を接合するステップと、を含む、産業用ファブリック、ベルト、またはスリーブを形成するための方法。
［形態２０］
前記所定の技法がレーザ溶着、赤外線溶着、または超音波溶着である、形態１９に記載の方法。
［形態２１］
前記産業用ストラップ材またはリボン材が０．３０ｍｍ以上の厚さ、および１０ｍｍ以上の幅を有する、形態１９に記載の方法。
［形態２２］
前記ファブリック、ベルト、またはスリーブが空気および／もしくは水に対して透過性または不透過性とされる、形態１９に記載の方法。
［形態２３］
前記ファブリック、ベルト、またはスリーブが、機械的または熱的な手段を使用して前記ファブリック、ベルト、またはスリーブに貫通した空洞または穴を作り出すことによって、空気および／または水に対して透過性とされる、形態１９に記載の方法。
［形態２４］
前記貫通した空洞または穴が所定の大きさ、形状、または配向で形成される、形態２３に記載の方法。
［形態２５］
前記貫通した空洞または穴が０．００５インチから０．０１インチ以上の範囲の呼び径を有する、形態２４に記載の方法。
［形態２６］
前記ファブリック、ベルト、またはスリーブの上側表面もしくは下側表面に、織布材料もしくは不織布材料、ＭＤ糸アレイもしくはＣＤ糸アレイ、前記ファブリックの幅よりも小さい幅を有するらせん状に巻回された織布材料のストリップ、繊維状ウェブ、フィルム、またはこれらの組み合わせの１つあるいは複数の層を適用するステップをさらに含む、形態１９に記載の方法。
［形態２７］
隣接するポリマー材料のストリップが機械的に組み合わされる、形態１９に記載の方法。
［形態２８］
前記ファブリック、ベルト、またはスリーブの一方もしくは両方の表面にテクスチャが設けられる、形態１９に記載の方法。
［形態２９］
前記テクスチャがサンディング、グレービング、エンボス加工、またはエッチングによって設けられる、形態２８に記載の方法。
［形態３０］
前記ファブリック、ベルト、またはスリーブの一方もしくは両方の表面が滑らかである、形態１９に記載の方法。
［形態３１］
前記ファブリック、ベルト、またはスリーブが、互いに反対方向にまたはＭＤ方向に反対にらせん状に巻回されたストラップ材の少なくとも２つの層を備える、形態１９に記載の方法。
［形態３２］
前記ファブリック、ベルト、またはスリーブの一方側もしくは両側に機能性の被覆を被覆するステップをさらに含む、形態１９に記載の方法。
［形態３３］
前記１つまたは複数の層が、前記ファブリック、ベルト、またはスリーブの一方側もしくは両側に、あるいはストラップ材の２つの層の間に設けられる、形態２６に記載の方法。
［形態３４］
前記機能性の被覆にテクスチャを設けるステップをさらに含む、形態３２に記載の方法。
［形態３５］
前記産業用ストラップ材またはリボン材を、繊維、糸、モノフィラメント、またはマルチフィラメント糸を用いて、ファブリック、スリーブ、またはベルトのＭＤ方向に補強するステップをさらに含む、形態１９に記載の方法。
［形態３６］
前記繊維、糸、モノフィラメント、またはマルチフィラメント糸がアラミド、熱可塑性ポリマー、熱硬化性ポリマー、ガラス、炭素、および鋼から成るグループから選択される材料で作成される、形態３５に記載の方法。
【外国語明細書】
2019135100000001.pdf